(57)【要約】  本発明は、高分子量で且つ高流動性であって品質に優れているだけでなく、より良好な耐熱性を有する、高分子量化された芳香族ポリカーボネート樹脂を製造する方法を提供する。  本発明の製造方法は、芳香族ポリカーボネートプレポリマーと、下記一般式（Ｉ）で表わされる４級炭素原子に結合したヒドロキシメチル基（ＨＯ−ＣＨ２−）を有する脂肪族ジオール化合物とを、エステル交換触媒の存在下に反応させて高分子量化された芳香族ポリカーボネート樹脂を得る高分子量化工程を含む：2014077351.tif 000023（式中、Ｒａ〜Ｒｆ、ｎ及びｍは、本明細書及び特許請求の範囲に定義したとおりである）。
2014077351.tif 000002
【特許請求の範囲】
【請求項１】
芳香族ポリカーボネートプレポリマーと、下記一般式（Ｉ）で表わされる４級炭素原子に結合したヒドロキシメチル基（ＨＯ−ＣＨ２−）を有する脂肪族ジオール化合物とを、エステル交換触媒の存在下に反応させて高分子量化された芳香族ポリカーボネート樹脂を得る高分子量化工程を含む、高分子量化された芳香族ポリカーボネート樹脂の製造方法：
【化１】
2014077351.tif 000020
（式中、Ｒａ、Ｒｂ、Ｒｃ及びＲｄは、それぞれ独立して、炭素数１〜３０の脂肪族炭化水素基及び炭素数６〜３０のアリール基からなる群から選択される基を表し、Ｒｅ及びＲｆは、それぞれ独立して、水素原子及び炭素数１〜３０の脂肪族炭化水素基からなる群から選択される基を表すか、あるいはＲａ〜Ｒｆは、任意の組み合わせで相互に結合して環を形成してもよく、ｎ及びｍは、それぞれ独立して、０〜１０の整数を表すが、但し、ｎが１以上のときｍは１以上である）。
【請求項２】
前記一般式（Ｉ）で表される脂肪族ジオール化合物が、下記一般式（III）で表される化合物である、請求項１記載の製造方法：
【化２】
2014077351.tif 000021
（式中、Ｒａ、Ｒｂ、Ｒｃ及びＲｄは、それぞれ独立して、炭素数１〜３０の脂肪族炭化水素基及び炭素数６〜３０のアリール基からなる群から選択される基を表し、Ｒｅ及びＲｆは、それぞれ独立して、水素原子及び炭素数１〜３０の脂肪族炭化水素基からなる群から選択される基を表すか、あるいはＲａ〜Ｒｆは、任意の組み合わせで相互に結合して環を形成してもよく、ｎは、０〜１０の整数を表す）。
【請求項３】
前記一般式（Ｉ）で表される脂肪族ジオール化合物が、下記一般式（ＩＶ）で表される化合物である、請求項１記載の製造方法：
【化３】
2014077351.tif 000022
（式中、Ｒａ及びＲｂは、それぞれ独立して、炭素数１〜３０の脂肪族炭化水素基及び炭素数６〜３０のアリール基からなる群から選択される基を表すか、あるいはＲａ及びＲｂは、相互に結合して環を形成してもよい。）
【請求項４】
前記脂肪族ジオール化合物が、２−ブチル−２−エチルプロパン−１，３−ジオール、２，２−ジイソブチルプロパン−１，３−ジオール、２−エチル−２−メチルプロパン−１，３−ジオール、２，２−ジエチルプロパン−１，３−ジオール、２−メチル−２−プロピルプロパン−１，３−ジオール、及びアダマンタンジメタノールからなる群から選択される、請求項１記載の製造方法。
【請求項５】
前記脂肪族ジオール化合物が、アダマンタンジメタノールである、請求項１記載の製造方法。
【請求項６】
脂肪族ジオール化合物の使用量が、前記高分子量化工程における反応前の芳香族ポリカーボネートプレポリマーの全末端量１モルに対して０．０１〜１．０モルである、請求項１記載の製造方法。
【請求項７】
請求項１記載の製造方法で得られる高分子量化された芳香族ポリカーボネート樹脂。
【請求項８】
下記数式（１）で表されるＮ値（構造粘性指数）が１．２５以下であることを特徴とする、請求項７記載の高分子量化された芳香族ポリカーボネート樹脂。
Ｎ値＝（log（Ｑ160値）-log（Ｑ10値））／(log160―log10)    ・・・（１）
【請求項９】
熱滞留試験（３６０℃で６０分間）後の分子量（Ｍｗ）保持率が５０％以上である、請求項７記載の高分子量化された芳香族ポリカーボネート樹脂。
【発明の詳細な説明】
【技術分野】
【０００１】
本発明は、高分子量化された芳香族ポリカーボネート樹脂の製造方法に関する。詳しくは、本発明は、芳香族ポリカーボネートプレポリマーと特定構造の脂肪族ジオール化合物とを反応させて高分子量化された芳香族ポリカーボネート樹脂を得る高分子量化工程を含む、芳香族ポリカーボネート樹脂の製造方法に関する。
【背景技術】
【０００２】
ポリカーボネートは耐熱性、耐衝撃性、透明性に優れるため、近年、多くの分野において幅広く用いられている。
このポリカーボネートの製造方法においては、従来多くの検討がなされている。その中で、芳香族ジヒドロキシ化合物、例えば２，２−ビス（４−ヒドロキシフェニル）プロパン（以下、「ビスフェノールＡ」という）から誘導されるポリカーボネートは、界面重合法あるいは溶融重合法の両製造方法により工業化されている。【０００３】
この界面重合法によれば、ポリカーボネートはビスフェノールＡとホスゲンとから製造されるが、有毒なホスゲンを用いなければならない。また、副生する塩化水素や塩化ナトリウム及び溶媒として大量に使用する塩化メチレンなどの含塩素化合物により装置が腐食することや、ポリマー物性に影響を与える塩化ナトリウムなどの不純物や残留塩化メチレンの除去が困難なことなどが、課題として残る。【０００４】
一方、芳香族ジヒドロキシ化合物とジアリールカーボネートとからポリカーボネートを製造する方法としては、例えばビスフェノールＡとジフェニルカーボネートを溶融状態でエステル交換反応により、副生する芳香族モノヒドロキシ化合物を除去しながら重合する溶融重合法が古くから知られている。溶融重合法は、界面重合法と異なり溶媒を使用しない等の利点を有しているが、重合が進行すると共に系内のポリマー粘度が急激に上昇し、副生する芳香族モノヒドロキシ化合物を効率よく系外に除去することが困難になり、反応速度が極端に低下し重合度を上げにくくなるという本質的な問題点を有している。【０００５】
この問題を解決するべく、高粘度状態のポリマーから芳香族モノヒドロキシ化合物を抜き出すための種々の工夫が検討されている。例えば、特許文献１（特公昭５０−１９６００号公報）ではベント部を有するスクリュー型重合器が開示され、さらに特許文献２（特開平２−１５３９２３号公報）では薄膜蒸発装置と横型重合装置の組み合わせを用いる方法も開示されている。【０００６】
また、特許文献３（米国特許第５，５２１，２７５号公報）では芳香族ポリカーボネートの分子量転換を触媒の存在下、ポリマーシール部及びベント部を有する押出機を用いて減圧条件で行う方法が開示されている。【０００７】
しかしながら、これらの公報に開示されている方法ではポリカーボネートの分子量を十分に増加させることはできない。上記のような触媒を大量に使用する方法あるいは高剪断を与えるような厳しい条件により高分子量化を実施すると、樹脂の色相劣化あるいは架橋反応の進行等、樹脂に悪影響を及ぼす。【０００８】
さらに、溶融重合法において反応系に重合促進剤を添加することによってポリカーボネートの重合度を高めることが知られている。分子量の増大を短い反応滞留時間及び低い反応温度により実施することはポリカーボネートの生産量を高め、ひいては簡単で安価な反応器の設計を容易にできる。【０００９】
特許文献４（欧州特許第０５９５６０８号公報）では、分子量転換時にいくつかのジアリールカーボネートを反応させる方法が開示されるが、有意な分子量の増大は得られない。また、特許文献５（米国特許第５，６９６，２２２号）には、ある種の重合促進剤、例えばビス（２−メトキシフェニル）カーボネート、ビス（２−エトキシフェニル）カーボネート、ビス（２−クロロフェニル）カーボネート、ビス（２−メトキシフェニル）テレフタレート及びビス（２−メトキシフェニル）アジペートを始めとする炭酸及びジカルボン酸のアリールエステル化合物の添加により重合度の高まったポリカーボネートを製造する方法が開示されている。前記特許文献５では、重合促進剤としてエステル化合物を使用するとエステル結合が導入され、その結果（ホモポリマーの代わりに）ポリエステルカーボネートコポリマーが生成するので、加水分解安定性が低いことが教示されている。【００１０】
特許文献６（特許第４１１２９７９号公報）では芳香族ポリカーボネートの分子量増大を図るためいくつかのビスサリチルカーボネートを反応させる方法が開示される。
特許文献７（特表２００８−５１４７５４号公報）には、ポリカーボネートオリゴマーとビスサリチルカーボネート等を押出機に導入して高分子量化する方法が開示されている。【００１１】
また、特許文献８（特許第４２８６９１４号公報）には活性水素化合物（ジヒドロキシ化合物）により末端水酸基量を増大させ、しかるのちにサリチル酸エステル誘導体により末端水酸基量の増大した芳香族ポリカーボネートのカップリングを行う方法が開示されている。【００１２】
しかしながら、ポリカーボネートの末端水酸基を増大させる必要のある上記公報に開示されている方法は、活性水素化合物との反応工程とサリチル酸エステル誘導体との反応工程を要するため工程が煩雑であり、且つ水酸基末端の多いポリカーボネートは熱安定性が低く、物性の低下の危険性を有する。また活性水素化合物による水酸基量の増大は一部鎖分断反応を誘導し、分子量分布の拡大を伴う。さらに十分な反応速度を得るために触媒を比較的多く使用する必要があり、成形加工時の物性低下を招く可能性が考えられる。【００１３】
また、ジオール化合物を反応系に添加してポリカーボネートを製造する方法は、いくつか提案されている。例えば、特許文献９（特公平６−９４５０１号公報）には、１，４−シクロヘキサンジオール導入による高分子ポリカーボネートの製造方法が開示されている。しかしながら、ここに開示された方法では、１，４−シクロヘキサンジオールを芳香族ジヒドロキシ化合物と共に重縮合反応系のはじめから投入しているため、１，４−シクロヘキサンジオールが先にポリカーボネート化反応に消費され（オリゴマー化）、その後芳香族ジヒドロキシ化合物が反応して高分子量化するものと考えられる。このため、比較的反応時間が長くなり、色相等の外観物性が低下しやすいという欠点がある。【００１４】
また、特許文献１０（特開２００９−１０２５３６号公報）には、特定の脂肪族ジオールとエーテルジオールを共重合させるポリカーボネートの製造方法が記載されている。しかしながら、ここに開示されたポリカーボネートは、イソソルビド骨格を主な構造とするため、芳香族ポリカーボネートに要求される優れた耐衝撃性が発現しない。【００１５】
また、環状カーボネート化合物を反応系に添加する方法（特許文献１１；特許第３２７１３５３号公報）、水酸基の塩基性が使用するジヒドロキシ化合物以上であるジオールを反応系に添加する方法（特許文献１２；特許第３３０１４５３号公報）などが提案されているが、いずれも十分に満足する物性を有する高分子量ポリカーボネート樹脂が得られるものではない。【００１６】
このように、従来の高分子量芳香族ポリカーボネートの製造方法は多くの課題を有しており、ポリカーボネート本来の良好な品質を保持し、且つ十分な高分子量化を達成しうる改良された製造法に対する要求は未だに存在する。【００１７】
本発明者らは先に、高速な重合速度を達成し、良好な品質の芳香族ポリカーボネートを得る方法として、芳香族ポリカーボネートの封止末端を脂肪族ジオール化合物により連結して鎖延長する新しい方法を見出した（特許文献１３；国際公開第２０１１／０６２２２０号パンフレット）。この方法によれば、芳香族ポリカーボネートの封止末端を脂肪族ジオール化合物により連結して鎖延長することにより、Ｍｗが３０，０００〜１００，０００程度の高重合度の芳香族ポリカーボネート樹脂を短時間に製造することができる。この方法は、高速な重合反応によってポリカーボネートを製造するため、長時間の熱滞留等により生じる分岐・架橋化反応を抑制、色相等の樹脂劣化を回避することができる。【００１８】
また本発明者らは先に、分岐構造を導入した芳香族ポリカーボネートプレポリマーと脂肪族ジオール化合物とを、エステル交換触媒の存在下、減圧条件でエステル交換反応させる工程を含む、所望の分岐化度を有する分岐化芳香族ポリカーボネート樹脂の製造方法を提案した（特許文献１４；国際公開第２０１２／１０８５１０号パンフレット）。【００１９】
これらの脂肪族ジオール化合物からなる連結剤を用いてポリカーボネートを高分子量化する方法は、ポリカーボネート本来の良好な品質を保持し、且つ十分な高分子量化が達成されたポリカーボネート樹脂を、簡便且つ迅速に製造することができるが、より熱安定性が良好な高分子量ポリカーボネート樹脂を製造する方法のさらなる改良が望まれている。
【先行技術文献】
【特許文献】
【００２０】
【特許文献１】特公昭５０−１９６００号公報
【特許文献２】特開平２−１５３９２３号公報
【特許文献３】米国特許第５，５２１，２７５号明細書
【特許文献４】欧州特許第０５９５６０８号公報
【特許文献５】米国特許第５，６９６，２２２号明細書
【特許文献６】特許第４１１２９７９号公報
【特許文献７】特表２００８−５１４７５４
【特許文献８】特許第４２８６９１４号公報
【特許文献９】特公平６−９４５０１号公報
【特許文献１０】特開２００９−１０２５３６号公報
【特許文献１１】特許第３２７１３５３号公報
【特許文献１２】特許第３３０１４５３号公報
【特許文献１３】国際公開第２０１１／０６２２２０号パンフレット
【特許文献１４】国際公開第２０１２／１０８５１０号パンフレット
【発明の開示】
【発明が解決しようとする課題】
【００２１】
本発明が解決しようとする課題は、芳香族ポリカーボネート樹脂の良好な品質を保持し、且つ十分な高分子量化を達成しうる、改良された高分子量芳香族ポリカーボネート樹脂の製造方法を提供することである。
【課題を解決するための手段】
【００２２】
本発明者らは、上記課題を解決すべく鋭意検討した結果、芳香族ポリカーボネートプレポリマーと４級炭素原子に結合したヒドロキシメチル基（ＨＯ−（ＣＨ２）−）を有する特定構造の脂肪族ジオール化合物とをエステル交換触媒の存在下に反応させることにより、高分子量で且つさらに熱安定性が良好な芳香族ポリカーボネート樹脂が得られることを見出し、本発明に到達した。【００２３】
すなわち、本発明は、以下に示す改良された高分子量化された芳香族ポリカーボネート樹脂の製造方法を提供するものである。【００２４】
１）芳香族ポリカーボネートプレポリマーと、下記一般式（Ｉ）で表わされる４級炭素原子に結合したヒドロキシメチル基（ＨＯ−ＣＨ２−）を有する脂肪族ジオール化合物とを、エステル交換触媒の存在下に反応させて高分子量化された芳香族ポリカーボネート樹脂を得る高分子量化工程を含む、高分子量化された芳香族ポリカーボネート樹脂の製造方法：
【化１】
2014077351.tif 000003
【００２５】
（式中、Ｒａ、Ｒｂ、Ｒｃ及びＲｄは、それぞれ独立して、炭素数１〜３０の脂肪族炭化水素基及び炭素数６〜３０のアリール基からなる群から選択される基を表し、Ｒｅ及びＲｆは、それぞれ独立して、水素原子及び炭素数１〜３０の脂肪族炭化水素基からなる群から選択される基を表すか、あるいはＲａ〜Ｒｆは、任意の組み合わせで相互に結合して環を形成してもよく、ｎ及びｍは、それぞれ独立して、０〜１０の整数を表すが、ｎが１以上のときｍは１以上である）。【００２６】
２）前記一般式（Ｉ）で表される脂肪族ジオール化合物が、下記一般式（III）で表される化合物である、１）記載の製造方法：
【化２】
2014077351.tif 000004
【００２７】
（式中、Ｒａ、Ｒｂ、Ｒｃ及びＲｄは、それぞれ独立して、炭素数１〜３０の脂肪族炭化水素基及び炭素数６〜３０のアリール基からなる群から選択される基を表し、Ｒｅ及びＲｆは、それぞれ独立して、水素原子及び炭素数１〜３０の脂肪族炭化水素基からなる群から選択される基を表すか、あるいはＲａ〜Ｒｆは、任意の組み合わせで相互に結合して環を形成してもよく、ｎは、０〜１０の整数を表す）。【００２８】
３）前記一般式（Ｉ）で表される脂肪族ジオール化合物が、下記一般式（ＩＶ）で表される化合物である、１）記載の製造方法：
【化３】
2014077351.tif 000005
【００２９】
（式中、Ｒａ及びＲｂは、それぞれ独立して、炭素数１〜３０の脂肪族炭化水素基及び炭素数６〜３０のアリール基からなる群から選択される基を表すか、あるいはＲａ及びＲｂは、相互に結合して環を形成してもよい）。【００３０】
４）前記脂肪族ジオール化合物が、２−ブチル−２−エチルプロパン−１，３−ジオール、２，２−ジイソブチルプロパン−１，３−ジオール、２−エチル−２−メチルプロパン−１，３−ジオール、２，２−ジエチルプロパン−１，３−ジオール、２−メチル−２−プロピルプロパン−１，３−ジオール、及びアダマンタンジメタノールからなる群から選択される、１）記載の製造方法。【００３１】
５）前記脂肪族ジオール化合物が、アダマンタンジメタノールである、１）記載の製造方法。【００３２】
６）脂肪族ジオール化合物の使用量が、前記高分子量化工程における反応前の芳香族ポリカーボネートプレポリマーの全末端量１モルに対して０．０１〜１．０モルである、１）記載の製造方法。
７）１）記載の製造方法で得られる高分子量化された芳香族ポリカーボネート樹脂。【００３３】
８）下記数式（１）で表されるＮ値（構造粘性指数）が１．２５以下である、７）記載の高分子量化された芳香族ポリカーボネート樹脂。
Ｎ値＝（log（Ｑ160値）-log（Ｑ10値））／(log160―log10)    ・・・（１）【００３４】
９）熱滞留試験（３６０℃で６０分間）後の分子量（Ｍｗ）保持率が５０％以上である、７）記載の高分子量化された芳香族ポリカーボネート樹脂。
【発明の効果】
【００３５】
本発明の製造方法によれば、芳香族ポリカーボネートプレポリマーと４級炭素原子に結合したヒドロキシメチル基（ＨＯ−ＣＨ２−）を有する脂肪族ジオール化合物との反応により、熱分解反応が起こりにくく、熱安定性がより良好な高分子量化された芳香族ポリカーボネート樹脂が得られる。【００３６】
すなわち、１，５−分子内水素移動反応機構による熱分解反応の原因となるカーボネート結合のカルボニル酸素を起点とした５位のプロトンが、プロトンを持たない４級炭素原子に結合したヒドロキシメチル基を有する脂肪族ジオール化合物を用いて連結して得られる高分子量化された芳香族ポリカーボネート樹脂においては存在しない。このため、得られる高分子量化された芳香族ポリカーボネート樹脂の主鎖に脂肪族ジオール化合物（連結剤）由来の構造単位からなる骨格が残存していたとしても、１，５−分子内水素移動反応による熱分解が進行することがなく、良好な熱安定性を保つことを可能にしている。【００３７】
このようにして得られる高分子量化された芳香族ポリカーボネート樹脂は、従来の界面法によるポリカーボネートと同等の物性を有する上に、脂肪族ジオール化合物を連結剤として用いて高速に高分子量化したものであるから、分岐度が小さい、異種構造が少ないなどの品質上の利点を有するだけでなく、高温下での熱安定性（耐熱性）が大幅に改善されたものとなる。
【発明を実施するための最良の形態】
【００３８】
本明細書において「工程」との語は、独立した工程だけではなく、他の工程と明確に区別できない場合であってもその工程の所期の目的が達成されれば、本用語に含まれる。また「〜」を用いて示された数値範囲は、「〜」の前後に記載される数値をそれぞれ最小値及び最大値として含む範囲を示す。さらに組成物中の各成分の量は、組成物中に各成分に該当する物質が複数存在する場合、特に断らない限り、組成物中に存在する当該複数の物質の合計量を意味する。【００３９】
本発明の高分子量化された芳香族ポリカーボネート樹脂の製造方法は、芳香族ポリカーボネートプレポリマーと、特定構造の脂肪族ジオール化合物とを、エステル交換触媒の存在下に反応させて高分子量化された芳香族ポリカーボネート樹脂を得る高分子量化工程を含むことを特徴とする。【００４０】
（１）脂肪族ジオール化合物
脂肪族ジオール化合物とは 、非芳香族性の炭素原子にそれぞれ結合するアルコール性ヒドロキシ基を２つ有するジアルコール化合物を意味する。脂肪族ジオール化合物は、分子構造中に芳香環部分を有する化合物を包含するが、芳香環に結合するヒドロキシ基を有するフェノール化合物は含まない。
本発明の製造方法で用いられる脂肪族ジオール化合物は、下記一般式（Ｉ）で表される４級炭素原子に結合したヒドロキシメチル基（ＨＯ−ＣＨ２−）を有する脂肪族ジオール化合物である。
【化４】
2014077351.tif 000006
【００４１】
一般式（Ｉ）中、Ｒａ、Ｒｂ、Ｒｃ及びＲｄは、それぞれ独立して、炭素数１〜３０の脂肪族炭化水素基及び炭素数６〜３０のアリール基からなる群から選択される基を表す。炭素数１〜３０の脂肪族炭化水素基としては、好ましくは炭素数１〜１０のアルキル基、炭素数３〜２０のシクロアルキル基等が挙げられる。より具体的には、メチル基、エチル基、プロピル基、ブチル基、イソブチル基、アミル基、イソアミル基等が挙げられる。炭素数６〜３０のアリール基としては、好ましくは炭素数６〜１２のアリール基が挙げられる。より具体的には、フェニル基、フルオレニル基等が挙げられる。【００４２】
Ｒｅ及びＲｆは、それぞれ独立して、水素原子及び炭素数１〜３０の脂肪族炭化水素基からなる群から選択される基を表す。炭素数１〜３０の脂肪族炭化水素基としては、好ましくは炭素数１〜１０のアルキル基、炭素数３〜３０のシクロアルキル基等が挙げられる。より具体的には、メチル基、エチル基、プロピル基、ブチル基、イソブチル基、アミル基、イソアミル基等が挙げられる。Ｒａ〜Ｒｆは、任意の組み合わせで相互に結合して環を形成してもよい。環としては、炭素数３〜３０のシクロアルカン、炭素数６〜３０のビシクロアルカン、炭素数６〜３０のトリシクロアルカン等が挙げられる。より具体的には、シクロプロパン、シクロヘキサン、ビシクロヘキサン、ビシクロオクタン、トリシクロデカン（アダマンタン）等が挙げられる。【００４３】
ｎ及びｍは、それぞれ独立して、０〜１０の整数を表す。但し、ｎが１以上のときｍは１以上である。ｎ及びｍとして、好ましくは０〜５、より好ましくは、０若しくは１の整数、さらに好ましくは０である。【００４４】
前記一般式（Ｉ）で表される脂肪族ジオール化合物として好ましいものは、下記一般式（III）で表される化合物である。
【化５】
2014077351.tif 000007
【００４５】
上記一般式（III）中、Ｒａ、Ｒｂ、Ｒｃ及びＲｄは、それぞれ独立して、炭素数１〜３０の脂肪族炭化水素基及び炭素数６〜３０のアリール基からなる群から選択される基を表す。Ｒｅ及びＲｆは、それぞれ独立して、水素原子及び炭素数１〜３０の脂肪族炭化水素基からなる群から選択される基を表す。Ｒａ〜Ｒｆは、任意の組み合わせで相互に結合して環を形成してもよい。ｎは、０〜１０の整数を表す。Ｒａ〜Ｒｆ及びｎの、より好ましい具体例は、上記一般式（Ｉ）の場合と同様である。【００４６】
前記一般式（Ｉ）で表される脂肪族ジオール化合物としてより好ましいものは、前記一般式（III）において、ＲａとＲｃ及び／又はＲｂとＲｄが、相互に結合して環を形成した化合物であり、特には、Ｒａ、Ｒｂ、Ｒｃ及びＲｄが、相互に結合して環を形成し、そしてｎ、Ｒｅ及びＲｆが、上記一般式（Ｉ）におけるのと同様である化合物である。前記環の、好ましい態様及び具体例は、上記一般式（Ｉ）の場合と同様である。【００４７】
また、前記一般式（Ｉ）で表される脂肪族ジオール化合物としてより好ましいものは、下記一般式（ＩＶ）で表される化合物である。
【化６】
2014077351.tif 000008
【００４８】
一般式（ＩＶ）中、Ｒａ及びＲｂは、それぞれ独立して炭素数１〜３０の脂肪族炭化水素基及び炭素数６〜３０のアリール基からなる群から選択される基を表す。Ｒａ及びＲｂは、相互に結合して環を形成してもよい。Ｒａ及びＲｂの、好ましい態様及び具体例は、上記一般式（Ｉ）の場合と同様である。【００４９】
これらの脂肪族ジオール化合物の具体例としては、２−ブチル−２−エチルプロパン−１，３−ジオール、２，２−ジイソブチルプロパン−１，３−ジオール、２−エチル−２−メチルプロパン−１，３−ジオール、２，２−ジエチルプロパン−１，３−ジオール、及び２−メチル−２−プロピルプロパン−１，３−ジオール、及びアダマンタンジメタノールからなる群から選択される化合物が挙げられる。これらのうちで好ましいものは、２−ブチル−２−エチルプロパン−１，３−ジオール及び下記式で表されるアダマンタンジメタノールであり、特に好ましいものは、アダマンタンジメタノールである。【００５０】
【化７】
2014077351.tif 000009
【００５１】
（２）芳香族ポリカーボネートプレポリマー
本発明の高分子量化された芳香族ポリカーボネート樹脂の製造方法で用いられる芳香族ポリカーボネートプレポリマー（以下、「芳香族ポリカーボネート」ともいう）は、下記一般式（II）で示される構造を主たる繰り返し単位とする重縮合ポリマーである。ここで「主たる」とは、芳香族ポリカーボネートプレポリマー中の全構造単位中における一般式（II）で表される構造単位の含有率が６０モル％以上であることを意味し、８０モル％以上であることが好ましく、９０モル％以上であることがより好ましい。【００５２】
【化８】
2014077351.tif 000010
【００５３】
一般式（II）中、Ｒ１及びＲ２は、それぞれ独立に、ハロゲン原子、炭素数１〜２０のアルキル基、炭素数１〜２０のアルコキシル基、炭素数６〜２０のシクロアルキル基、炭素数６〜２０のアリール基、炭素数６〜２０のシクロアルコキシル基、又は炭素数６〜２０のアリールオキシ基を表す。ｐ及びｑは、０〜４の整数を表す。Ｘは単なる結合又は下記一般式（II’）で表される二価の有機基群から選択される基を表す。【００５４】
【化９】
2014077351.tif 000011
【００５５】
一般式（II’）中、Ｒ３及びＲ４は、それぞれ独立に、水素原子、炭素数１〜１０のアルキル基、又は炭素数６〜１０のアリール基を表すか、あるいはＲ３とＲ４とが結合して脂肪族環を形成していてもよい。【００５６】
本発明の製造方法は、かかる芳香族ポリカーボネートプレポリマーと、４級炭素原子に結合したヒドロキシメチル基（ＨＯ−ＣＨ２−）を有する脂肪族ジオール化合物とを、減圧下でエステル交換反応させて芳香族ポリカーボネートプレポリマーを高分子量化する工程を含む。これによって、耐衝撃性等の芳香族ポリカーボネート樹脂本来の特性を維持しつつ、高分子量でありながら高流動性を与える連結高分子量化されたポリカーボネートの利点を有し、しかも耐熱性が格段に向上した芳香族ポリカーボネート樹脂が得られる。【００５７】
かかる芳香族ポリカーボネートプレポリマーは、一般式（II）で表される構造単位を誘導する芳香族ジヒドロキシ化合物を塩基性触媒の存在下に炭酸ジエステルと反応させる公知のエステル交換法、あるいは該芳香族ジヒドロキシ化合物を酸結合剤の存在下にホスゲン等と反応させる公知の界面重縮合法、のいずれによっても容易に得ることができる。【００５８】
上記一般式（II）で表される構造単位を誘導する芳香族ジヒドロキシ化合物としては、下記一般式（II''）で表される化合物が挙げられる。【００５９】
【化１０】
2014077351.tif 000012
【００６０】
上記一般式（II''）中、Ｒ１〜Ｒ２、ｐ、ｑ、及びＸは、各々上記一般式（II）におけるのと同様である。【００６１】
このような芳香族ジヒドロキシ化合物としては、具体的にはビス（４−ヒドロキシフェニル）メタン、１，１−ビス（４−ヒドロキシフェニル）エタン、２，２−ビス（４−ヒドロキシフェニル）プロパン、２，２−ビス（４−ヒドロキシフェニル）ブタン、２，２−ビス（４−ヒドロキシフェニル）オクタン、ビス（４−ヒドロキシフェニル）フェニルメタン、１，１−ビス（４−ヒドロキシフェニル）−１−フェニルエタン、ビス（４−ヒドロキシフェニル）ジフェニルメタン、２，２−ビス（４−ヒドロキシ−３−メチルフェニル）プロパン、１，１−ビス（４−ヒドロキシ−３−ｔｅｒｔ−ブチルフェニル）プロパン、２，２−ビス（３，５−ジメチル−４−ヒドロキシフェニル）プロパン、２，２−ビス（４−ヒドロキシ−３−フェニルフェニル）プロパン、２，２−ビス（３−シクロヘキシル−４−ヒドロキシフェニル）プロパン、２，２−ビス（４−ヒドロキシ−３−ブロモフェニル）プロパン、２，２−ビス（３，５−ジブロモ−４−ヒドロキシフェニル）プロパン、１，１−ビス（４−ヒドロキシフェニル）シクロペンタン、１，１−ビス（４−ヒドロキシフェニル）シクロヘキサン、２，２−ビス（４−ヒドロキシ−３−メトキシフェニル）プロパン、４，４’−ジヒドロキシジフェニルエーテル、４，４’−ジヒドロキシ−３，３’−ジメチルジフェニルエーテル、４，４’−ジヒドロキシジフェニルスルフィド、４，４’−ジヒドロキシ−３，３’−ジメチルジフェニルスルフィド、４，４’−ジヒドロキシジフェニルスルホキシド、４，４’−ジヒドロキシ−３，３’−ジメチルジフェニルスルホキシド、４，４’−ジヒドロキシジフェニルケトン、４，４’−ジヒドロキシジフェニルスルホン、４，４’−ジヒドロキシ−３，３’−ジメチルジフェニルスルホン等が挙げられる。【００６２】
中でも２，２−ビス（４−ヒドロキシフェニル）プロパン（ＢＰＡ）がモノマーとしての安定性、更にはそれに含まれる不純物の量が少ないものの入手が容易である点等の理由により好ましいものとして挙げられる。【００６３】
本発明においては、ガラス転移温度の制御、流動性の向上、屈折率の向上、複屈折の低減等、光学的性質の制御等を目的として、上記各種モノマー（芳香族ジヒドロキシ化合物）のうち複数種を必要に応じて組み合わせて用いてもよい。【００６４】
本発明で用いられる芳香族ポリカーボネートプレポリマーは、界面重合法で合成したものであっても溶融重合法で合成したものであってもよく、また、固相重合法や薄膜重合法などの方法で合成したものであってもよい。また、使用済みディスク成形品等の使用済み製品から回収されたポリカーボネートなどを用いることも可能である。これらのポリカーボネートは混合して反応前の芳香族ポリカーボネートプレポリマーとして利用しても差し支えない。例えば界面重合法で重合したポリカーボネートと溶融重合法で重合したポリカーボネートとを混合してもよく、また、溶融重合法あるいは界面重合法で重合したポリカーボネートと使用済みディスク成形品等から回収されたポリカーボネートとを混合して用いても構わない。【００６５】
本発明で用いられる芳香族ポリカーボネートプレポリマーとして好ましくは、特定条件を満たす末端封止された芳香族ポリカーボネートプレポリマーが挙げられる。
すなわち、上記芳香族ポリカーボネートプレポリマーは、その少なくとも一部が芳香族モノヒドロキシ化合物由来の末端基又はフェニルオキシ基若しくはフェニルオキシカルボニル基であるフェニル末端基（以下、まとめて「封止末端基」ともいう）で封止されていることが好ましい。【００６６】
その封止末端基の割合としては、全末端量に対して６０モル％以上の場合に特に効果が著しく、９０モル％以上であることが好ましく、９５モル％以上であることがより好ましい。また、封止末端基濃度（全構成単位に対する封止末端基の割合）は２モル％以上、好ましくは２〜２０モル％、特に好ましくは２〜１２モル％である。封止末端基濃度が２モル％以上の場合に脂肪族ジオール化合物との反応が速やかに進行し、本願発明特有の効果が特に顕著に発揮される。芳香族ポリカーボネートプレポリマーの全末端量に対する封止末端基の割合は、芳香族ポリカーボネートプレポリマーの１Ｈ−ＮＭＲ解析により分析することができる。また、封止末端基濃度は熱分解ガスクロマトグラフィーで分析してもよい。【００６７】
また、Ｔｉ複合体による分光測定又は１Ｈ−ＮＭＲ解析によって、芳香族ポリカーボネートプレポリマーにおける末端水酸基濃度を測定することが可能である。末端水酸基濃度とは、全構成単位量に対する水酸基末端量の割合である。１Ｈ−ＮＭＲ解析による末端水酸基濃度としては１，５００ｐｐｍ以下が好ましく、さらに好ましくは１，０００ｐｐｍ以下が好適である。この範囲内の末端水酸基濃度あるいはこの範囲内に対応する封止末端基濃度であると、脂肪族ジオール化合物とのエステル交換反応によって十分な高分子量化の効果が得られる傾向がある。【００６８】
ここでいう「ポリカーボネートの全末端基量」又は「芳香族ポリカーボネートプレポリマーの全末端基量」は、例えば分岐の無いポリカーボネート（すなわち、鎖状ポリマー）が０．５モルであれば、全末端基量は１モルであるとして計算される。【００６９】
封止末端基の具体例としては、フェニル末端基（すなわち、フェニルオキシ基又はフェニルオキシカルボニル基）、クレジル末端基、ｏ−トリル末端基、ｐ−トリル末端基、ｐ−ｔ−ブチルフェニル末端基、ビフェニル末端基、ｏ−メトキシカルボニルフェニル末端基、ｐ−クミルフェニル末端基などの末端基を挙げることができる。【００７０】
これらの中では、脂肪族ジオール化合物とのエステル交換反応で反応系より除去されやすい低沸点の芳香族モノヒドロキシ化合物で構成される末端基が好ましく、フェニル末端基、ｐ−ｔｅｒｔ−ブチルフェニル末端基などが特に好ましい。【００７１】
このような封止末端基は、界面法においては芳香族ポリカーボネートプレポリマー製造時に末端停止剤を用いることにより導入することができる。末端停止剤の具体例としては、ｐ−ｔｅｒｔ−ブチルフェノール、フェノール、ｐ−クミルフェノール、長鎖アルキル置換フェノール等が挙げられる。末端停止剤の使用量は、所望する芳香族ポリカーボネートプレポリマーの末端量（すなわち、所望する芳香族ポリカーボネートプレポリマーの分子量）や反応装置、反応条件等に応じて適宜決定することができる。【００７２】
溶融法においては、芳香族ポリカーボネートプレポリマー製造時にジフェニルカーボネートのごとき炭酸ジエステルを芳香族ジヒドロキシ化合物に対して過剰に使用することにより、封止末端基を導入することができる。反応に用いる装置及び反応条件にもよるが、具体的には芳香族ジヒドロキシ化合物１モルに対して炭酸ジエステルを１．００〜１．３０モル、より好ましくは１．０２〜１．２０モル使用する。これにより、上記封止末端基濃度を満たす芳香族ポリカーボネートプレポリマーが得られる。【００７３】
本発明において好ましくは、芳香族ポリカーボネートプレポリマーとして、芳香族ジヒドロキシ化合物と炭酸ジエステルとを反応（エステル交換反応）させて得られる末端封止された重縮合ポリマーを使用する。【００７４】
芳香族ポリカーボネートプレポリマーを製造するとき、上記の芳香族ジヒドロキシ化合物とともに、一分子中に３個以上の官能基を有する多官能化合物を併用することもできる。このような多官能化合物としてはフェノール性水酸基、カルボキシル基等の反応性官能基を有する化合物が好ましく使用される。【００７５】
さらに芳香族ポリカーボネートプレポリマーを製造するとき、上記の芳香族ジヒドロキシ化合物とともに、ジカルボン酸化合物を併用し、ポリエステルカーボネートとしても構わない。前記ジカルボン酸化合物としては、テレフタル酸、イソフタル酸、ナフタレンジカルボン酸、１，４−シクロヘキサンジカルボン酸等が好ましく、これらのジカルボン酸は酸クロリド又はエステル化合物として反応させることが好ましく採用される。また、ポリエステルカーボネート樹脂を製造する際に、ジカルボン酸は、前記ジヒドロキシ成分（芳香族ジヒドロキシ化合物）とジカルボン酸成分との合計を１００モル％とした時に、０．５〜４５モル％の範囲で使用することが好ましく、１〜４０モル％の範囲で使用することがより好ましい。【００７６】
上記芳香族ポリカーボネートプレポリマーの分子量としては、重量平均分子量（Ｍｗ）が５，０００〜６０，０００が望ましい。より好ましくはＭｗが１０，０００〜５０，０００、さらに好ましくは１０，０００〜４０，０００、特に好ましくは１５，０００〜３５，０００の範囲の芳香族ポリカーボネートプレポリマーである。【００７７】
この範囲を超えた高分子量の芳香族ポリカーボネートプレポリマーを使用すると、該芳香族ポリカーボネートプレポリマー自体が高粘度のため、プレポリマーの製造を高温・高剪断・長時間にて実施することが必要となる、及び／又は、脂肪族ジオール化合物との反応を高温・高剪断・長時間にて実施することが必要となる場合がある。【００７８】
（３）高分子量化された芳香族ポリカーボネート樹脂の製造
本発明においては、上述した末端封止された芳香族ポリカーボネートプレポリマーに４級炭素原子に結合したヒドロキシメチル基（ＨＯ−ＣＨ２−）を有する脂肪族ジオール化合物をエステル交換触媒存在下、減圧条件にて作用させることにより、芳香族ポリカーボネートプレポリマーが高分子量化する。この反応は温和な条件で高速に進み、高分子量化が達成される。すなわち、脂肪族ジオール化合物により芳香族ポリカーボネートプレポリマーが開裂反応を起こした後、エステル交換反応により脂肪族ポリカーボネートユニットが生成する反応よりも、脂肪族ジオール化合物と芳香族ポリカーボネートプレポリマーとの反応がより速く進行する。【００７９】
そしてその結果、上記脂肪族ジオール化合物由来の構造単位と芳香族ポリカーボネートプレポリマー由来のプレポリマーユニットとを持つポリカーボネート共重合体である本発明の芳香族ポリカーボネート樹脂が得られる。【００８０】
ここで、本発明の上記特定構造の脂肪族ジオール化合物を反応させる方法においては、芳香族ポリカーボネートプレポリマーと脂肪族ジオール化合物との反応が進行するとともに、脂肪族ジオール化合物の構造に対応した構造を有する環状体である環状カーボネートが副生する場合がある。この場合、副生する環状カーボネートを反応系外へ除去することによって、芳香族ポリカーボネートプレポリマーの高分子量化が進行し、最終的には従来のホモポリカーボネート（例えばビスフェノールＡ由来のホモポリカーボネート樹脂）とほぼ同じ構造を有する芳香族ポリカーボネート樹脂が得られる。【００８１】
すなわち、本発明の製造方法の一態様として、芳香族ポリカーボネートと脂肪族ジオール化合物とを、エステル交換触媒の存在下に反応させて高分子量化された芳香族ポリカーボネート樹脂を得る高分子量化工程と、前記高分子量化反応で副生する環状カーボネートの少なくとも一部を反応系外へ除去する環状カーボネート除去工程とを含む方法が挙げられる。【００８２】
なお、高分子量化工程と環状カーボネート除去工程とは、必ずしも物理的及び時間的に別々の工程とする必要はなく、実際には同時に行われる。本発明の好ましい製造方法は、芳香族ポリカーボネートと脂肪族ジオール化合物とを、エステル交換触媒の存在下に反応させて高分子量化するとともに、前記高分子量化反応で副生する環状カーボネートの少なくとも一部を反応系外へ除去する工程を含むものである。【００８３】
副生する環状カーボネートを反応系外へ除去する工程を含む製造方法においては、使用する脂肪族ジオール化合物の構造としては、好ましくは下記一般式（ＩＶ）で表される脂肪族ジオール化合物が挙げられる。一般式（ＩＶ）中、Ｒａ及びＲｂは上記一般式（Ｉ）におけるのと同じである。より好ましくは、それぞれ独立して炭素数１〜５の直鎖若しくは分岐のアルキル基であり、さらに好ましくは炭素数１〜４の直鎖若しくは分岐のアルキル基である。特に好ましい具体例としては、メチル基、エチル基、プロピル基、ブチル基、及びイソブチル基が挙げられる。【００８４】
【化１１】
2014077351.tif 000013
【００８５】
副生する環状カーボネートは、上記脂肪族ジオール化合物に対応した構造を有する環状体であり、好ましくは下記一般式（ｈ３）で表される構造を有する化合物である。一般式（ｈ３）中、Ｒａ及びＲｂは上記一般式（ＩＶ）におけるのと同じである。
【化１２】
2014077351.tif 000014
【００８６】
上記環状カーボネートの具体例としては、以下に示す構造の化合物が挙げられる。
【化１３】
2014077351.tif 000015
【００８７】
本発明の製造方法は、従来の溶融法によるポリカーボネートの製造方法と比べ、高速で高分子量化することができるという利点を有する。これは、本発明者らが見出した他の脂肪族ジオール化合物を連結剤として用いる連結高分子量化方法によって得られる高分子量ポリカーボネート樹脂と共通する利点である。【００８８】
一方、本発明の製造方法では、脂肪族ジオール化合物として４級炭素原子に結合したヒドロキシメチル基を有する脂肪族ジオール化合物を用いることにより、熱分解反応が起こりにくく、熱安定性が良好なポリカーボネート樹脂が得られる。すなわち、例えば１以上のプロトンをもつ３級以下の炭素原子に結合したヒドロキシメチル基を有する脂肪族ジオール化合物を用いて連結した高分子量ポリカーボネート樹脂に比べて、熱安定性がより向上したものが得られる傾向にある。【００８９】
１以上のプロトンをもつ３級以下の炭素原子に結合したヒドロキシメチル基を有する脂肪族ジオール化合物は、分子内水素移動反応により熱分解が進行しエンドオレフィンが発生する場合がある。かかる３級以下の炭素原子に結合したヒドロキシメチル基を有する脂肪族ジオール化合物を用いて連結した高分子量化された芳香族ポリカーボネート樹脂においては、カーボネート結合のカルボニル酸素を起点とした５位にプロトンが存在するため、１，５−分子内水素移動反応による熱分解が進行しやすく、これにより熱安定性が損なわれる場合がある。このときの１，５−分子内水素移動反応による熱分解反応機構のメカニズムは必ずしも明らかではないが、その考えられるスキームについて、９，９−ビス［４−（２−ヒドロキシエトキシ）フェニル］フルオレン（略称；ＢＰＥＦ）を連結剤として用いたポリカーボネート樹脂の場合を例に以下に示す。【００９０】
【化１４】
2014077351.tif 000016
【００９１】
本発明の方法で得られる高分子量化された芳香族ポリカーボネート樹脂は、プロトンを持たない４級炭素原子に結合したヒドロキシメチル基を有する脂肪族ジオール化合物を用いて連結しているため、得られる高分子量化された芳香族ポリカーボネート樹脂において、カーボネート結合のカルボニル酸素を起点とした５位にプロトンが存在しない。このため、得られる高分子量化された芳香族ポリカーボネート樹脂の主鎖に脂肪族ジオール化合物（連結剤）由来の構造単位からなる骨格が残存していたとしても、１，５−分子内水素移動反応による熱分解が進行することがなく、良好な熱安定性を保つことを可能にしている。【００９２】
また、本発明の前記一般式（ＩＶ）で表される構造を有する脂肪族ジオール化合物を用い、特定構造の環状カーボネートが副生する場合には、副生する環状カーボネートを反応系外へ除去した後には、芳香族ポリカーボネートプレポリマーと同じ構造単位を主たる繰り返し単位とする、ほぼホモポリマーである、高分子量化された芳香族ポリカーボネート樹脂が得られる。副生する環状カーボネートは使用する脂肪族ジオール化合物に対応する構造を有しており、脂肪族ジオール化合物由来の環状体であると考えられる。【００９３】
本発明の前記一般式（ＩＶ）で表される構造を有する脂肪族ジオール化合物を用いた製造方法によって得られる高分子量化された芳香族ポリカーボネート樹脂は、脂肪族ジオール化合物由来の構造単位をほとんど含まず、樹脂の骨格は芳香族ポリカーボネートプレポリマーと同じ構造単位を繰り返し単位とする、ホモポリカーボネート樹脂とほぼ同じである。すなわち、連結剤である脂肪族ジオール化合物由来の構造単位が骨格に含まれないか、含まれるとしても極めて少量であることから、熱安定性が極めて高く耐熱性に優れている。一方で、従来のホモポリカーボネート樹脂と同じ骨格を有しながら、Ｎ値が低い、異種構造を有するユニットの割合が少ない、色調に優れている、などの優れた品質を備えることができる。【００９４】
（３）製造方法
以下に、本発明の製造方法の詳細な条件を説明する。
（ｉ）脂肪族ジオール化合物の添加
本発明の製造方法においては、芳香族ポリカーボネートプレポリマーに脂肪族ジオール化合物を添加混合し、高分子量化反応器内で高分子量化反応（エステル交換反応）を行う。【００９５】
脂肪族ジオール化合物の使用量としては、芳香族ポリカーボネートプレポリマーの全末端基量１モルに対して０．０１〜１．０モルであるのが好ましく、より好ましくは０．１〜１．０モルであり、さらに好ましくは０．２〜０．７モルである。ただし、脂肪族ジオール化合物として比較的沸点が低いもの（例えば、沸点約３５０℃未満）を使用するときは、反応条件によっては一部が揮発などにより反応に関与しないまま系外へ出る可能性を考慮して、予め過剰量を添加することもできる。例えば、芳香族ポリカーボネートプレポリマーの全末端基量１モルに対して最大５０モル、好ましくは１０モル、より好ましくは５モル添加することもできる。【００９６】
脂肪族ジオール化合物の添加混合方法については特に制限されないが、脂肪族ジオール化合物として沸点の比較的高いもの（沸点約３５０℃以上）を使用する場合には、前記脂肪族ジオール化合物は、減圧度１０ｔｏｒｒ（１３３３Ｐａ以下）以下の高真空下で、直接高分子量化反応器へ供給することが好ましい。より好ましくは、減圧度が２．０ｔｏｒｒ以下（２６７Ｐａ以下）、より好ましくは０．０１〜１．０ｔｏｒｒ（１．３〜１３３Ｐａ以下）である。脂肪族ジオール化合物を高分子量化反応器へ供給する際の減圧度が不十分であると、副生物（例えば、フェノール）によるプレポリマー主鎖の開裂反応が進行してしまい、高分子量化するためには反応混合物の反応時間を長くせざるを得なくなる場合がある。【００９７】
一方、脂肪族ジオール化合物として沸点の比較的低いもの（沸点約３５０℃未満）を使用する場合には、芳香族ポリカーボネートプレポリマーと脂肪族ジオール化合物とを比較的ゆるやかな減圧度で混合することもできる。例えば、芳香族ポリカーボネートプレポリマーと脂肪族ジオール化合物と常圧に近い圧力で混合してプレポリマー混合物としたのち、該プレポリマー混合物を減圧条件下の高分子量化反応に供することにより、沸点の比較的低い脂肪族ジオール化合物であっても揮発が最小限に抑えられ、過剰に使用する必要性がなくなる。【００９８】
（ii）エステル交換反応（高分子量化反応）
芳香族ポリカーボネートプレポリマーと脂肪族ジオール化合物とのエステル交換反応（高分子量化反応）に使用する温度としては、２４０℃〜３２０℃の範囲が好ましく、より好ましくは２６０℃〜３１０℃、さらに好ましくは２８０℃〜３１０℃である。【００９９】
また、減圧度としては１３ｋＰａ（１００ｔｏｒｒ）以下が好ましく、より好ましくは１．３ｋＰａ（１０ｔｏｒｒ）以下、さらに好ましくは０．０１３〜０．６７ｋＰａ（０．１〜５ｔｏｒｒ）である。【０１００】
本エステル交換反応に使用されるエステル交換触媒としては、塩基性化合物触媒が挙げられる。塩基性化合物触媒としては、特にアルカリ金属化合物、アルカリ土類金属化合物、含窒素化合物等が挙げられる。【０１０１】
このような化合物としては、アルカリ金属及びアルカリ土類金属等の有機酸塩、無機塩、酸化物、水酸化物、水素化物若しくはアルコキシド；４級アンモニウムヒドロキシド及びそれらの塩；アミン類等が好ましく用いられ、これらの化合物は単独若しくは組み合わせて用いることができる。【０１０２】
アルカリ金属化合物としては、具体的には、水酸化ナトリウム、水酸化カリウム、水酸化セシウム、水酸化リチウム、炭酸水素ナトリウム、炭酸ナトリウム、炭酸カリウム、炭酸セシウム、炭酸リチウム、酢酸ナトリウム、酢酸カリウム、酢酸セシウム、酢酸リチウム、ステアリン酸ナトリウム、ステアリン酸カリウム、ステアリン酸セシウム、ステアリン酸リチウム、水素化ホウ素ナトリウム、フェニル化ホウ素ナトリウム、安息香酸ナトリウム、安息香酸カリウム、安息香酸セシウム、安息香酸リチウム、リン酸水素２ナトリウム、リン酸水素２カリウム、リン酸水素２リチウム、フェニルリン酸２ナトリウム、グルコン酸ナトリウム、ビスフェノールＡの２ナトリウム塩、２カリウム塩、２セシウム塩、２リチウム塩、フェノールのナトリウム塩、カリウム塩、セシウム塩、リチウム塩等が用いられる。中でもアルカリ金属化合物は、炭酸水素ナトリウム、炭酸ナトリウム、炭酸カリウム、炭酸セシウム等であることが好ましい。【０１０３】
アルカリ土類金属化合物としては、具体的には、水酸化マグネシウム、水酸化カルシウム、水酸化ストロンチウム、水酸化バリウム、炭酸水素マグネシウム、炭酸水素カルシウム、炭酸水素ストロンチウム、炭酸水素バリウム、炭酸マグネシウム、炭酸カルシウム、炭酸ストロンチウム、炭酸バリウム、酢酸マグネシウム、酢酸カルシウム、酢酸ストロンチウム、酢酸バリウム、ステアリン酸マグネシウム、ステアリン酸カルシウム、安息香酸カルシウム、フェニルリン酸マグネシウム等が用いられる。【０１０４】
含窒素化合物としては、具体的には、テトラメチルアンモニウムヒドロキシド、テトラエチルアンモニウムヒドロキシド、テトラプロピルアンモニウムヒドロキシド、テトラブチルアンモニウムヒドロキシド、トリメチルベンジルアンモニウムヒドロキシド等のアルキル基及び／又はアリール基等を有する４級アンモニウムヒドロキシド類；トリエチルアミン、ジメチルベンジルアミン、トリフェニルアミン等の３級アミン類；ジエチルアミン、ジブチルアミン等の２級アミン類；プロピルアミン、ブチルアミン等の１級アミン類；２−メチルイミダゾール、２−フェニルイミダゾール、ベンゾイミダゾール等のイミダゾール類；アンモニア、水素化ホウ素テトラメチルアンモニウム、水素化ホウ素テトラブチルアンモニウム、テトラフェニルホウ酸テトラブチルアンモニウム、テトラフェニルホウ酸テトラフェニルアンモニウム等の塩基又は塩基性塩等が用いられる。中でも含窒素化合物は、テトラメチルアンモニウムヒドロキシド等であることが好ましい。【０１０５】
エステル交換触媒としては、亜鉛、スズ、ジルコニウム、鉛の塩もまた好ましく用いられ、これらは単独若しくは組み合わせて用いることができる。【０１０６】
エステル交換触媒としては、具体的には、酢酸亜鉛、安息香酸亜鉛、２−エチルヘキサン酸亜鉛、塩化スズ（II）、塩化スズ（IV）、酢酸スズ（II）、酢酸スズ（IV）、ジブチルスズジラウレート、ジブチルスズオキサイド、ジブチルスズジメトキシド、ジルコニウムアセチルアセトナート、オキシ酢酸ジルコニウム、ジルコニウムテトラブトキシド、酢酸鉛（II）、酢酸鉛（IV）等が用いられる。【０１０７】
これらのエステル交換触媒は、芳香族ジヒドロキシ化合物の合計１モルに対して、１×１０−９〜１×１０−３モルの比率で、好ましくは１×１０−７〜１×１０−５モルの比率で用いられる。【０１０８】
（iii）環状カーボネート除去工程
本発明の製造方法のうち、高分子量化反応で副生する環状カーボネートを反応系外へ除去する工程を含む方法においては、副生する環状カーボネートを反応系外へ除去することによって芳香族ポリカーボネートプレポリマーの高分子量化反応が進行する。【０１０９】
環状カーボネートの除去方法としては、例えば同じく副生するフェノール等の芳香族物ヒドロキシ化合物及び未反応の脂肪族ジオール化合物などとともに、これらの化合物を含む留出液として反応系より留去する方法が挙げられる。反応系より留去する場合の温度は例えば２４０〜３２０℃、好ましくは２６０〜３１０℃、より好ましくは２８０〜３１０℃である。【０１１０】
環状カーボネートの除去については、副生する環状カーボネートの少なくとも一部について行う。副生する環状カーボネートの全てを除去するのが最も好ましいが、完全に除去するのは一般に難しい。完全に除去できない場合に製品化した高分子量化された芳香族ポリカーボネート樹脂中に環状カーボネートが残存していることは許容される。製品中の残存量の好ましい上限は３０００ｐｐｍである。【０１１１】
反応系外へ留去された環状カーボネートは、その後加水分解、精製等の工程を経て回収・再利用（リサイクル）することができる。環状カーボネートとともに留去されるフェノールについても同様に回収し、ジフェニルカーボネート製造工程へ供給して再利用することができる。【０１１２】
（iv）その他の製造条件
本発明においては、芳香族ポリカーボネートプレポリマーと脂肪族ジオール化合物とのエステル交換反応により、反応後の芳香族ポリカーボネート樹脂の重量平均分子量（Ｍｗ）が前記芳香族ポリカーボネートプレポリマーの重量平均分子量（Ｍｗ）よりも５，０００以上高めることが好ましく、より好ましくは１０，０００以上、さらに好ましくは１５，０００以上高めるのが好ましい。【０１１３】
脂肪族ジオール化合物とのエステル交換反応における装置の種類や釜の材質などは公知のいかなるものを用いてもよく、連続式で行ってもよくまたバッチ式で行ってもよい。上記の反応を行うに際して用いられる反応装置は、錨型攪拌翼、マックスブレンド攪拌翼、ヘリカルリボン型攪拌翼等を装備した縦型であっても、パドル翼、格子翼、メガネ翼等を装備した横型であってもスクリューを装備した押出機型であってもよく、また、これらを重合物の粘度を勘案して適宜組み合わせた反応装置を使用することが好適に実施される。好ましくは横型撹拌効率のよい回転翼を有し、減圧条件にできるユニットをもつものがよい。
さらに好ましくは、ポリマーシールを有し、脱揮構造をもつ２軸押出機あるいは横型反応機が好適である。【０１１４】
装置の材質としては、ＳＵＳ３１０、ＳＵＳ３１６、ＳＵＳ３０４等のステンレスや、ニッケル、窒化鋼などポリマーの色調に影響のない材質が好ましい。また装置の内側（ポリマーと接触する部分）には、バフ加工あるいは電解研磨加工を施したり、クロムなどの金属メッキ処理を行ったりしてもよい。【０１１５】
本発明においては、分子量が高められた芳香族ポリカーボネート樹脂に触媒の失活剤を用いることができる。一般的には、公知の酸性物質の添加による触媒の失活を行う方法が好適に実施される。これらの物質としては、具体的にはパラトルエンスルホン酸等の芳香族スルホン酸、パラトルエンスルホン酸ブチル等の芳香族スルホン酸エステル類、ドデシルベンゼンスルホン酸テトラブチルホスホニウム塩、パラトルエンスルホン酸テトラブチルアンモニウム塩等の芳香族スルホン酸塩、ステアリン酸クロリド、酪酸クロリド、塩化ベンゾイル、トルエンスルホン酸クロリド、塩化ベンジル等の有機ハロゲン化物、ジメチル硫酸等のアルキル硫酸塩、リン酸類、亜リン酸類等が挙げられる。【０１１６】
これらのうちで、パラトルエンスルホン酸、パラトルエンスルホン酸ブチル、ドデシルベンゼンスルホン酸テトラブチルホスホニウム塩、及びパラトルエンスルホン酸テトラブチルアンモニウム塩からなる群から選択される触媒失活剤が好適に用いられる。
触媒失活剤の添加は、上記高分子量化反応終了後に従来公知の方法でポリカーボネート樹脂に混合することができる。例えば、ターンブルミキサーやヘンシェルミキサー、リボンブレンダー、スーパーミキサーで代表される高速ミキサーで分散混合した後、押出機、バンバリーミキサー、ロール等で溶融混練する方法が適宜選択される。【０１１７】
触媒失活後、ポリマー中の低沸点化合物を０．０１３〜０．１３ｋＰａＡ（０．１〜１ｔｏｒｒ）の圧力、２００〜３５０℃の温度で脱揮除去する工程を設けてもよく、このためには、パドル翼、格子翼、メガネ翼等、表面更新能の優れた攪拌翼を備えた横型装置、あるいは薄膜蒸発器が好適に用いられる。
好ましくは、ポリマーシールを有し、ベント構造をもつ２軸押出機あるいは横型反応機が好適である。【０１１８】
さらに本発明においては、耐熱安定剤、加水分解安定化剤、酸化防止剤、顔料、染料、強化剤や充填剤、紫外線吸収剤、滑剤、離型剤、結晶核剤、可塑剤、流動性改良材、帯電防止剤等を添加することができる。
耐熱安定剤としては、トリフェニルホスフィン（Ｐ-Ｐｈ３）等の公知のものを用いることができる。【０１１９】
酸化防止剤としては、トリス−（２，４−ジ−ｔ−ブチルフェニル）ホスファイト、ｎ−オクタデシル−β−（４’−ヒドロキシ３’，５’−ジ−ｔ−ブチルフェニル）プロピオネート、ペンタエリスリチル−テトラキス［３−（３，５−ジ−ｔ−ブチル−４−ヒドロキシフェニル）プロピオネート］、ｎ−オクタデシル−β−（４’−ヒドロキシ３’，５’−ジ−ｔ−ブチルフェニル）プロピオネート、１，６−ヘキサンジオールビス［３−（３，５−ジ−ｔ−ブチル−４−ヒドロキシフェニル）プロピオネート、トリエチレングリコール−ビス−３−（３−ｔ−ブチル−４−ヒドロキシ−５−メチルフェニルプロピオネート、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン、トリフェニルホスファイト、トリスノニルフェニルホスファイト、トリス−（２，４−ジ−ｔ−ブチルフェニル）ホスファイト、テトラキス（２，４−ジ−ｔ−ブチルフェニル）−４，４’−ビフェニレンジホスフォナイト、トリクレジルホスファイト、２，２−メチレンビス（４，６−ジ−ｔ−ブチルフェニル）オクチルホスファイト等を用いることができる。これらのうちで好ましいものは、下記構造式Ａで表されるトリス−（２，４−ジ−ｔ−ブチルフェニル）ホスファイト、及び、下記構造式Ｂで表されるｎ−オクタデシル−β−（４’−ヒドロキシ−３’，５’−ジ−ｔ−ブチルフェニル）プロピオネートである。【０１２０】
【化１５】
2014077351.tif 000017
【０１２１】
これらの添加剤は、触媒失活剤と同様に、従来公知の方法でポリカーボネート樹脂に混合することができる。例えば、各成分をターンブルミキサーやヘンシェルミキサー、リボンブレンダー、スーパーミキサーで代表される高速ミキサーで分散混合した後、押出機、バンバリーミキサー、ロール等で溶融混練する方法が適宜選択される。添加剤の添加工程は、触媒失活剤と同時でも異なっていてもよい。【０１２２】
（４）高分子量化された芳香族ポリカーボネート樹脂
本発明の製造方法により得られる高分子量化された芳香族ポリカーボネート樹脂の重量平均分子量（Ｍｗ）は３０，０００〜１００，０００、好ましくは３０，０００〜８０，０００、より好ましくは３５，０００〜７５，０００であり、高分子量でありながら、高い流動性を併せ持つ。これにより、ブロー成形、押出成形等の用途に用いた場合、溶融張力が充分に得られ、成形性に優れた成形材料が得られる。【０１２３】
また、重量平均分子量が上記範囲であると、射出成形等の用途に用いた場合、糸引き等が抑制されて満足な成形品が得られる。さらに得られる成形品の機械的物性、耐熱性等の物性に優れる。また、オリゴマー領域が減少し、耐有機溶剤性等の物性が向上する。但し重量平均分子量が高すぎると、精密部品や薄物の射出成形が困難となり、成形サイクル時間が長時間となり生産コストへ悪影響を及ぼす。そのため、成形温度を上げる等の措置が必要となるが、高温下では、ゲル化、異種構造の出現、Ｎ値の増大などの可能性が生じる。【０１２４】
また、本発明の高分子量化された芳香族ポリカーボネート樹脂においては、下記数式（１）で表されるＮ値（構造粘性指数）が、好ましくは１．３以下、より好ましくは１．２８以下、特に好ましくは１．２５以下である。
Ｎ値＝（log（Ｑ160値）-log（Ｑ10値））／(log160―log10)    ・・・（１）【０１２５】
上記数式（１）中、Ｑ160値は２８０℃、荷重１６０ｋｇで測定した単位時間当たりの溶融流動体積（ml/sec）（（株）島津製作所製：ＣＦＴ-５００Ｄ型を用いて測定（以下同様）し、ストローク＝７．０〜１０．０ｍｍより算出）を表し、Ｑ10値は２８０℃、荷重１０ｋｇで測定した単位時間当たりの溶融流動体積（ml/sec）（ストローク＝７．０〜１０．０ｍｍより算出）を表す。なお、ノズル径１ｍｍ×ノズル長１０ｍｍである。【０１２６】
構造粘性指数「Ｎ値」は、芳香族ポリカーボネート樹脂の分岐化度の指標とされる。本発明の高分子量化された芳香族ポリカーボネート樹脂におけるＮ値は低く、分岐構造の含有割合が少なく直鎖構造の割合が高い。ポリカーボネート樹脂は一般に、同じＭｗに於いては分岐構造の割合を多くすると流動性が高くなる（Ｑ値が高くなる）傾向にあるが、本発明の高分子量化された芳香族ポリカーボネート樹脂は、Ｎ値を低く保ったまま高い流動性（高いＱ値）を達成している。【０１２７】
また、本発明の製造方法で得られる高分子量化された芳香族ポリカーボネート樹脂は、良好な色相を有する。
芳香族ポリカーボネート樹脂の色相評価は一般にＹＩ値にて表わされる。通常、界面重合法から得られる芳香族ポリカーボネート樹脂のＹＩ値としては０．８〜１．０を示す。一方、溶融重合法により得られる芳香族ポリカーボネートの高分子量体は製造工程に伴う品質の低下により、ＹＩ値は１．７〜２．０を示す。しかしながら本発明の製造方法により得られる高分子量化された芳香族ポリカーボネート樹脂のＹＩ値は界面重合法により得られる芳香族ポリカーボネートと同等のＹＩ値を示し、色相の悪化は見られない。
また、さらに純度の高い原料を用いることによって、色調や分子量保持率（高温下で熱滞留を課した時の分子量低下をどの程度抑えられるかを表す指標）をさらに改善することができる。【０１２８】
具体的には、本発明の製造方法により得られる高分子量化された芳香族ポリカーボネート樹脂の熱滞留試験（３６０℃で６０分間）後の分子量（Ｍｗ）保持率を５０％以上、より好ましくは７０％以上とすることができる。【０１２９】
（５）芳香族ポリカーボネート樹脂組成物
本発明のポリカーボネート樹脂組成物は、本発明の上記製造方法で得られる高分子量化された芳香族ポリカーボネート樹脂を主成分とする。
なお本発明の製造方法で得られる高分子量化された芳香族ポリカーボネート樹脂には、製造工程で副生する環状カーボネートを除去したのちに少量の残存環状ポリカーボネートが含まれていてもよい。したがって、本発明の芳香族ポリカーボネート樹脂組成物には、上記一般式（ｈ３）で表される環状カーボネートが含有されていてもよい。本発明の芳香族ポリカーボネート樹脂組成物における環状カーボネートの含有量は、好ましくは３０００ｐｐｍ以下、より好ましくは１０００ｐｐｍ以下、さらに好ましくは５００ｐｐｍ以下、特に好ましくは３００ｐｐｍ以下である。環状ポリカーボネートの含有量の下限は特に制限されない。理想的には０％であり、通常は検出限界値となるが、好ましくは０．０００５ｐｐｍ以上である。環状カーボネートの含有量が上記範囲であると、樹脂強度の低下等が抑制され得る。【０１３０】
また、本発明の製造方法で得られる高分子量化された芳香族ポリカーボネート樹脂には、製造工程で使用した触媒失活剤が含有されていてもよい。したがって、本発明のポリカーボネート樹脂組成物には、触媒失活剤が含有されていてもよい。触媒失活剤の存在により、樹脂組成物の熱安定性がさらに向上する場合がある。【０１３１】
本発明の芳香族ポリカーボネート樹脂組成物における触媒失活剤の含有量は特に制限されないが、好ましくは３ｐｐｍ以上、より好ましくは５ｐｐｍ以上である。触媒失活剤の含有量が３ｐｐｍ以上の場合、熱安定性の向上効果が顕著となる。触媒失活剤含有量の上限は特に制限されないが、好ましくは３０ｐｐｍ以下、より好ましくは２０ｐｐｍ以下である。【０１３２】
熱安定性を向上させる触媒失活剤の具体例としては、パラトルエンスルホン酸等の芳香族スルホン酸、パラトルエンスルホン酸ブチル等の芳香族スルホン酸エステル類、ドデシルベンゼンスルホン酸テトラブチルホスホニウム塩、パラトルエンスルホン酸テトラブチルアンモニウム塩等の芳香族スルホン酸塩、ステアリン酸クロリド、酪酸クロリド、塩化ベンゾイル、トルエンスルホン酸クロリド、塩化ベンジル等の有機ハロゲン化物、ジメチル硫酸等のアルキル硫酸塩、リン酸類、亜リン酸類等を挙げることができる。【０１３３】
これらのうちで、パラトルエンスルホン酸、パラトルエンスルホン酸ブチル、ドデシルベンゼンスルホン酸テトラブチルホスホニウム塩、及びパラトルエンスルホン酸テトラブチルアンモニウム塩からなる群から選択される触媒失活剤が好適に用いられる。【０１３４】
本発明の芳香族ポリカーボネート樹脂組成物には、さらに耐熱安定剤、加水分解安定化剤、酸化防止剤、顔料、染料、強化剤や充填剤、紫外線吸収剤、滑剤、離型剤、結晶核剤、可塑剤、流動性改良材、帯電防止剤等が含有されていてもよい。
耐熱安定剤としては、トリフェニルホスフィン（Ｐ-Ｐｈ３）等の公知のものを用いることができる。【０１３５】
酸化防止剤としては、トリス−（２，４−ジ−ｔ−ブチルフェニル）ホスファイト、ｎ−オクタデシル−β−（４’−ヒドロキシ３’，５’−ジ−ｔ−ブチルフェニル）プロピオネート、ペンタエリスリチル−テトラキス［３−（３，５−ジ−ｔ−ブチル−４−ヒドロキシフェニル）プロピオネート］、ｎ−オクタデシル−β−（４’−ヒドロキシ３’，５’−ジ−ｔ−ブチルフェニル）プロピオネート、１，６−ヘキサンジオールビス［３−（３，５−ジ−ｔ−ブチル−４−ヒドロキシフェニル）プロピオネート、トリエチレングリコール−ビス−３−（３−ｔ−ブチル−４−ヒドロキシ−５−メチルフェニルプロピオネート、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン、トリフェニルホスファイト、トリスノニルフェニルホスファイト、トリス−（２，４−ジ−ｔ−ブチルフェニル）ホスファイト、テトラキス（２，４−ジ−ｔ−ブチルフェニル）−４，４’−ビフェニレンジホスフォナイト、トリクレジルホスファイト、２，２−メチレンビス（４，６−ジ−ｔ−ブチルフェニル）オクチルホスファイト等を用いることができる。これらのうちで好ましいものは、トリス−（２，４−ジ−ｔ−ブチルフェニル）ホスファイト及びｎ−オクタデシル−β−（４’−ヒドロキシ−３’，５’−ジ−ｔ−ブチルフェニル）プロピオネートである。【０１３６】
（６）成形品
本発明の方法で得られる高分子量化された芳香族ポリカーボネート樹脂及び芳香族ポリカーボネート樹脂組成物は、射出成形やブロー成形（中空成形）、押出成形、射出ブロー成形、回転成形、圧縮成形などで得られる様々な成形品、シート、フィルムなどの用途に好ましく利用することができる。これらの用途に用いるときは、本発明の樹脂単体であっても他のポリマーとのブレンド品であっても差し支えない。用途に応じてハードコートやラミネートなどの加工も好ましく使用しうる。【０１３７】
特に好ましくは、本発明の方法で得られる高分子量化された芳香族ポリカーボネート樹脂及びポリカーボネート樹脂組成物は、押出成形、ブロー成形、射出成形等に用いられる。得られる成形品としては、押出成形品、中空成形品、精密部品や薄物の射出成形品が挙げられる。精密部品や薄物の射出成形品は、好ましくは１μｍ〜３ｍｍの厚みを有するものである。【０１３８】
成形品の具体例としては、コンパクトディスクやデジタルビデオディスク、ミニディスク、光磁気ディスクなどの光学メディア品、光ファイバーなどの光通信媒体、車などのヘッドランプレンズやカメラなどのレンズ体などの光学部品、サイレンライトカバー、照明ランプカバーなどの光学機器部品、電車や自動車などの車両用窓ガラス代替品、家庭の窓ガラス代替品、サンルーフや温室の屋根などの採光部品、ゴーグルやサングラス、眼鏡のレンズや筐体、コピー機やファクシミリ、パソコンなどＯＡ機器の筐体、テレビや電子レンジなど家電製品の筐体、コネクターやＩＣトレイなどの電子部品用途、ヘルメット、プロテクター、保護面などの保護具、哺乳瓶、食器、トレイなどの家庭用品、人工透析ケースや義歯などの医用品、包装用材料、筆記用具、文房具等の雑貨類などをあげる事ができるがこれらに限定されない。【０１３９】
特に好ましくは、本発明の方法で得られる高分子量化された芳香族ポリカーボネート樹脂及びポリカーボネート樹脂組成物の用途としては、高強度且つ精密成形性を必要とする以下の成形品が挙げられる。
・自動車部材として、ヘッドランプレンズ、メータ盤、サンルーフなど、さらにガラス製ウインドウの代替品や外板部品
・液晶ディスプレイなどの各種フィルム、導光板，光ディスク基板。
・透明シートなどの建材
・構造部材として、パソコン、プリンタ、液晶テレビなどの筐体
【実施例】
【０１４０】
以下に本発明を実施例により説明するが、本発明はこれらの実施例により何らの制限を受けるものではない。なお、実施例中の測定値は、以下の方法あるいは装置を用いて測定した。【０１４１】
１）ポリスチレン換算重量平均分子量（Ｍｗ）：ＧＰＣを用い、クロロホルムを展開溶媒として、分子量既知（分子量分布＝１）の標準ポリスチレン（東ソー株式会社製、“PStQuick MP-M”）を用いて検量線を作成した。測定した標準ポリスチレンから各ピークの溶出時間と分子量値をプロットし、３次式による近似を行い、較正曲線とした。重量平均分子量（Ｍｗ）は、以下の計算式より求めた。【０１４２】
［計算式］
Ｍｗ＝Σ（Ｗｉ×Ｍｉ）÷Σ（Ｗｉ）
ここで、ｉは分子量Ｍを分割した際のｉ番目の分割点、Ｗｉはｉ番目の重量、Ｍｉはｉ番目の分子量を表す。また分子量Ｍとは、較正曲線の同溶出時間でのポリスチレン分子量値を表す。【０１４３】
［測定条件］
装置；東ソー株式会社製、ＨＬＣ−８３２０ＧＰＣ
カラム；ガードカラム：TSKguardcolumn SuperMPHZ-M×１本
分析カラム：TSKgel SuperMultiporeHZ-M×３本
溶媒；ＨＰＬＣグレードクロロホルム
注入量；１０μＬ
試料濃度；０．２ｗ／ｖ％  ＨＰＬＣグレードクロロホルム溶液
溶媒流速；０．３５ｍｌ／ｍｉｎ
測定温度；４０℃
検出器；ＲＩ【０１４４】
２）末端水酸基濃度（ｐｐｍ）：塩化メチレン溶液中でポリマーと四塩化チタンとから形成される複合体のＵＶ／可視分光分析（５４６ｎｍ）によって測定した。又は、１Ｈ−ＮＭＲの解析結果から末端水酸基を観測することによって測定した。
１Ｈ−ＮＭＲによるプレポリマー（ＰＰ）中の末端水酸基濃度は、樹脂サンプル０．０５ｇを１ｍｌの重水素置換クロロホルム（０．０５ｗ／ｖ％ＴＭＳ含有）に溶解し、２３℃で１Ｈ−ＮＭＲを測定することで求めた。具体的には、４．７ｐｐｍの水酸基ピークと７．０〜７．５ｐｐｍ付近のフェニル及びフェニレン基（末端フェニル基及びＢＰＡ骨格由来のフェニレン基）の積分比より、ＰＰ中の末端水酸基濃度（ＯＨ濃度）を算出した。【０１４５】
なお、１Ｈ−ＮＭＲの測定条件の詳細は以下のとおりである。
装置：日本電子社製  LA-500 (500MHz)
測定核：１Ｈ
relaxation delay : 1s
x_angle : 45deg
x_90_width : 20μs
x_plus : 10μs
scan : 500times【０１４６】
３）末端フェニル基濃度（封止末端基濃度、Ｐｈ末端濃度；モル％）：１Ｈ−ＮＭＲの解析結果から、下記数式により求めた。【０１４７】
【数１】
2014077351.tif 000018
【０１４８】
具体的には、樹脂サンプル０．０５ｇを、１ｍｌの重水素置換クロロホルム（０．０５ｗ／ｖ％ＴＭＳ含有）に溶解し、２３℃で１Ｈ−ＮＭＲスペクトルを測定し、７．４ｐｐｍ前後の末端フェニル基と７．０〜７．３ｐｐｍ付近のフェニレン基（ＢＰＡ骨格由来）の積分比より、ＰＰの末端フェニル基量及び末端フェニル基濃度を測定した。なお、１Ｈ−ＮＭＲの測定条件の詳細は上記のとおりである。【０１４９】
上記の末端水酸基濃度と末端フェニル基濃度とから、ポリマーの全末端基量を算出することができる。【０１５０】
４）Ｎ値：高化式フローテスターＣＦＴ-５００Ｄ（島津製作所（株）製）を用いて、１３０℃で５時間乾燥した芳香族ポリカーボネート（試料）について、２８０℃、荷重１６０ｋｇで測定した単位時間当たりの溶融流動体積をＱ１６０値とし、同様に２８０℃、荷重１０ｋｇで測定した単位時間当たりの溶融流動体積をＱ１０値として、これらを用いて下式（１）により求めた。【０１５１】
Ｎ値＝（log（Ｑ160値）-log（Ｑ10値））／(log160―log10)  ・・・（１）【０１５２】
５）樹脂の熱滞留試験：サンプル樹脂１ｇを試験管に入れ、窒素で置換されたグローブボックス（酸素濃度０．０％）内にて、１２０℃に設定したブロックヒーターで２時間乾燥した。引き続き同グローブボックス内にて、３６０℃に設定したブロックヒーターで６０分間加熱滞留した。熱滞留試験前後の分子量（Ｍｗ）保持率（％）及びＹＩ値の変化量を測定した。なお、この試験は、例えば樹脂の溶融粘度を低く保つ必要がある精密成形など、ポリカーボネートの一般的な成形温度の最大レベルでの熱履歴を与える試験である。６０分と言う長い滞留時間は、実際の成形現場で、装置のトラブルなどを含めて想定しうる最長の滞留時間を設定したものである。【０１５３】
６）熱滞留試験前後の樹脂色相（ＹＩ値）：樹脂サンプル１ｇを３０ｍｌの塩化メチレンに溶解し、光路長２０ｍｍのセルにて、分光式色差計（日本電色工業社製、商品名「ＳＥ−２０００」）を用いてＹＩ値を測定した。【０１５４】
７）樹脂中の環状カーボネート含有量：樹脂サンプル１ｇをジクロロメタン１０ｍｌに溶解し、１００ｍｌのメタノール中へ攪拌しながら滴下した。沈殿物を濾別し、濾液中の溶媒を除去した。得られた固体をＧＣ−ＭＳにより以下の測定条件で分析した。なお、この測定条件での検出限界値は０．００５ｐｐｍである。
［ＧＣ−ＭＳ測定条件］
測定装置：Agilent HP6890/5973MSD
カラム：キャピラリーカラムDB-5MS, ３０ｍ×０．２５ｍｍ I.D., 膜厚０．５μｍ
昇温条件：５０℃(５ min hold)−３００℃(１５ min hold), １０℃／ｍｉｎ
注入口温度：３００℃、打ち込み量：１．０μＬ（スプリット比２５）
イオン化法：ＥＩ法
キャリアーガス：Ｈｅ, １．０ｍｌ／ｍｉｎ
Ａｕｘ温度：３００℃
質量スキャン範囲：３３−７００
溶媒：ＨＰＬＣ用クロロホルム
内部標準物質：１，３，５−トリメチロールフェノール【０１５５】
なお、以下の実施例及び比較例で使用した脂肪族ジオール化合物の化学純度はいずれも９８〜９９％、塩素含有量は０．８ｐｐｍ以下、アルカリ金属、アルカリ土類金属、チタン及び重金属（鉄、ニッケル、クロム、亜鉛、銅、マンガン、コバルト、モリブデン、スズ）の含有量は各々１ｐｐｍ以下である。芳香族ジヒドロキシ化合物及び炭酸ジエステルの化学純度は９９％以上、塩素含有量は０．８ｐｐｍ以下、アルカリ金属、アルカリ土類金属、チタン及び重金属（鉄、ニッケル、クロム、亜鉛、銅、マンガン、コバルト、モリブデン、スズ）の含有量は各々１ｐｐｍ以下である。
以下の実施例で、２，２-ビス（４-ヒドロキシフェニル）プロパンを「ＢＰＡ」、プレポリマーを「ＰＰ」、ジフェニルカーボネートを「ＤＰＣ」、水酸基を「ＯＨ基」、フェニル基を「Ｐｈ］と略すことがある。【０１５６】
＜製造例１；ポリカーボネートプレポリマーの製造例＞
２，２-ビス（４-ヒドロキシフェニル）プロパン１０，０００．６ｇ（４３．８０８モル）、ジフェニルカーボネート１０，５５７ｇ（４９．２９５モル）及び触媒として炭酸セシウムを１．０μｍｏｌ/ｍｏｌ−ＢＰＡ（触媒は２，２−ビス（４−ヒドロキシフェニル）プロパンに対してのモル数として計算）とを攪拌機及び留出装置付の５０ＬのＳＵＳ製反応器に入れ、系内を窒素雰囲気下に置換した。減圧度を２７ｋＰａＡ（２００ｔｏｒｒ）に調整し、熱媒を２０５℃に設定、原料を加熱溶融した後、攪拌を行なった。【０１５７】
その後、徐々に熱媒温度を上げ、同時に減圧度を下げつつ、反応系より留出するフェノールを冷却管にて凝集、除去して、エステル交換反応を行なった。約４時間をかけて、最終的には、系内を２６０℃、減圧度を０．１３ｋＰａＡ（１ｔｏｒｒ）以下とし、さらに１時間保持した。得られたポリカーボネートプレポリマーの重量平均分子量（Ｍｗ）は２１，７００、末端水酸基濃度は６０ｐｐｍ、フェニル末端濃度（Ｐｈ末端濃度）は５．０ｍｏｌ％であった。【０１５８】
末端水酸基濃度は、１Ｈ−ＮＭＲより算出した値であり、全ポリマー中に含まれる末端水酸基濃度を示す。また、Ｐｈ末端濃度は、１Ｈ−ＮＭＲより算出した値であり、全フェニレン基及びフェニル末端中のフェニル基（水酸基で置換されたフェニル基を含む）末端濃度を示す。【０１５９】
＜実施例１＞
上記ポリカーボネートプレポリマー３０．３７２４ｇを、攪拌機及び留出装置付の３００ｃｃ四つ口フラスコに入れ、２８０℃にて加熱溶融させた。脂肪族ジオール化合物として１，３−アダマンタンジメタノール０．３２０３ｇ（０．００１６３２ｍｏｌ）を添加し、ジャケット温度２８０℃にて、常圧で添加し３分間攪拌混練した。引き続き２８０℃にて、圧力を０．０４ｋＰａＡ（０．３ｔｏｒｒ）に調整し、６０分間攪拌混練して、エステル交換反応を行った。反応系より留出するフェノールを冷却管にて凝集して重量平均分子量（Ｍｗ）＝５９，０００、Ｎ値＝１．２２、ＹＩ値＝１．２のポリカーボネート樹脂を得た。環状カーボネートは確認できなかった。【０１６０】
得られた樹脂１ｇを試験管に入れ、窒素で置換されたグローブボックス（酸素濃度０．０％）内にて、１２０℃に設定したブロックヒーターで２時間乾燥した。引き続き同グローブボックス内にて、３６０℃に設定したブロックヒーターで６０分間加熱滞留した。その結果、滞留試験前後の分子量（Ｍｗ）保持率は９８％、ＹＩ値の変化量は＋８．８であった。結果を表１に示す。【０１６１】
＜実施例２＞
上記ポリカーボネートプレポリマー３３．３０００ｇを、攪拌機及び留出装置付の３００ｃｃ四つ口フラスコに入れ、２８０℃にて加熱溶融させた。脂肪族ジオール化合物として２−ブチル−２−エチル−プロパン−１，３−ジオール０．２８４０ｇ（０．００１７７２ｍｏｌ）を添加し、ジャケット温度２８０℃にて、常圧で添加し３分間攪拌混練した。引き続き２８０℃にて、圧力を０．０４ｋＰａＡ（０．３ｔｏｒｒ）に調整し、６０分間攪拌混練して、エステル交換反応を行った。反応系より留出するフェノール、環状カーボネート（５−ブチル−５−エチル−１，３−ジオキサン−２−オン）及び未反応の２−ブチル−２−エチル−プロパン−１，３−ジオールを冷却管にて凝集し、除去して重量平均分子量（Ｍｗ）＝５６，８００、Ｎ値＝１．２４、ＹＩ値＝１．３、環状カーボネート（５−ブチル−５−エチル−１，３−ジオキサン−２−オン）を１５０ｐｐｍ含有するポリカーボネート樹脂を得た。【０１６２】
得られた樹脂１ｇを試験管に入れ、窒素で置換されたグローブボックス（酸素濃度０．０％）内にて、１２０℃に設定したブロックヒーターで２時間乾燥した。引き続き同グローブボックス内にて、３６０℃に設定したブロックヒーターで６０分間加熱滞留した。その結果、滞留試験前後の分子量（Ｍｗ）保持率は９７％、ＹＩ値の変化量は＋４．７であった。結果を表１に示す。【０１６３】
＜比較例１＞
上記ポリカーボネートプレポリマー３３．３０００ｇを、攪拌機及び留出装置付の３００ｃｃ四つ口フラスコに入れ、２８０℃にて加熱溶融させた。脂肪族ジオール化合物として９，９−ビス［４−（２−ヒドロキシエトキシ）フェニル］フルオレン１．１１６０ｇ（０．００２５４５ｍｏｌ）を添加し、ジャケット温度２８０℃にて、常圧で添加し３分間攪拌混練した。引き続き２８０℃にて、圧力を０．０４ｋＰａＡ（０．３ｔｏｒｒ）に調整し、６０分間攪拌混練して、エステル交換反応を行った。反応系より留出するフェノールを冷却管にて凝集し、除去して重量平均分子量（Ｍｗ）＝５２，３００、Ｎ値＝１．２３、ＹＩ値＝１．１のポリカーボネート樹脂を得た。環状カーボネートは確認できなかった。【０１６４】
得られた樹脂１ｇを試験管に入れ、窒素で置換されたグローブボックス（酸素濃度０．０％）内にて、１２０℃に設定したブロックヒーターで２時間乾燥した。引き続き同グローブボックス内にて、３６０℃に設定したブロックヒーターで６０分間加熱滞留した。その結果、滞留試験前後の分子量（Ｍｗ）保持率は４２％と低く、ＹＩ値の変化量は＋５７．８と高い値を示した。結果を表１に示す。【０１６５】
【表１】
2014077351.tif 000019
【産業上の利用可能性】
【０１６６】
本発明の４級炭素原子に結合したヒドロキシメチル基（ＨＯ−ＣＨ２−）を有する脂肪族ジオール化合物を用いた高分子量芳香族ポリカーボネート樹脂の製造方法によれば、高分子量で且つ高流動性であって品質に優れているだけでなく、より良好な耐熱性を有するポリカーボネート樹脂が得られる。【０１６７】
このような方法で得られる本発明の高分子量化された芳香族ポリカーボネート樹脂は、従来の汎用ポリカーボネート樹脂あるいは組成物の代替として用いた場合、成形サイクルが早くなる、成形温度を低く設定できるなどの利点があり、種々の射出成形やブロー成形、押出成形、射出ブロー成形、回転成形、圧縮成形などで得られる様々な成形品、シート、フィルムなどの用途に好ましく利用することができる。【０１６８】
また、使用電力の節減等により、自然環境への負荷及び成形体の製造コストの削減も見込まれ、経済的にも優れ、自然環境にも優しい樹脂ということができる。特に、ポリカーボネートの一般的な成形温度の最大レベルでの熱履歴を長時間与えられても、分子量（Ｍｗ）保持率が高く（例えば５０％以上）、またＹＩ値変化量が小さい（例えば＋２５以下）など、極めて優れた熱安定性を示す。よって、例えば樹脂の溶融粘度を低く保つ必要がある精密成形などに特に好ましく利用することができる。
【国際調査報告】
2014077351.tif 000024
2014077351.tif 000025
2014077351.tif 000026
2014077351.tif 000027